【手続補正書】
【提出日】平成15年12月16日(2003.12.16)
【手続補正１】
【補正対象書類名】明細書
【補正対象項目名】特許請求の範囲
【補正方法】変更
【補正の内容】
【特許請求の範囲】
【請求項１】
下記共重合体（Ａ）および／または共重合体（Ｂ）と加硫剤および／または架橋剤とを含有してなるウェザーストリップ用ゴム組成物。
記
共重合体（Ａ）：
（１）  エチレンと炭素数６〜１２のα−オレフィンとのモル比（エチレン／炭素数６〜１２のα−オレフィン）が８２／１８〜９５／５の範囲にあり、
（２）  よう素価が５〜４５の範囲にあり、
（３）  ムーニー粘度（ＭＬ1+4, 100℃）が１０〜３５０の範囲にあり、
（４）  ＧＰＣにより求めたポリスチレン換算重量平均分子量（Ｍｗ）とポリスチレン換      算数平均分子量（Ｍｎ）との比（Ｍｗ／Ｍｎ）が２〜１５の範囲にある
エチレン／炭素数６〜１２のα−オレフィン／非共役ポリエンランダム共重合体。
共重合体（Ｂ）：
（１）  エチレンとプロピレンおよび炭素数６〜１２のα−オレフィンの合計量とのモル      比（エチレン／（プロピレン＋炭素数６〜１２のα−オレフィン））が８２／１８      〜９５／５の範囲にあり、
（２）  プロピレンと炭素数６〜１２のα−オレフィンとのモル比（プロピレン／炭素数      ６〜１２のα−オレフィン）が１／９９〜５０／５０の範囲にあり、
（３）  よう素価が５〜４５の範囲にあり、
（４）  ムーニー粘度（ＭＬ1+4, 100℃）が１０〜３５０の範囲にあり、
（５）  ＧＰＣにより求めたポリスチレン換算重量平均分子量（Ｍｗ）とポリスチレン換      算数平均分子量（Ｍｎ）との比（Ｍｗ／Ｍｎ）が２〜１５の範囲にある
エチレン／プロピレン／炭素数６〜１２のα−オレフィン／非共役ポリエンランダム共重合体。
【請求項２】
共重合体（Ａ）におけるエチレンと炭素数６〜１２のα−オレフィンとのモル比が８５／１５〜９３／７の範囲にある、請求項１に記載のウェザーストリップ用ゴム組成物。
【請求項３】
共重合体（Ｂ）におけるエチレンとプロピレンおよび炭素数６〜１２のα−オレフィンの合計量とのモル比が８５／１５〜９２／８の範囲にある、請求項１または請求項２に記載のウェザーストリップ用ゴム組成物。
【請求項４】
共重合体（Ａ）における炭素数６〜１２のα−オレフィンおよび／または共重合体（Ｂ）における炭素数６〜１２のα−オレフィンが１−ヘキセン、４−メチル−１−ペンテン、１−ヘプテン、５−メチル−１−ヘキセン、１−オクテン、１−ノネン、５−エチル−１−ヘキセン、１−デセンおよび１−ドデセンの群の単独または２種以上の混合物である、請求項１〜３の何れかに記載のウェザーストリップ用ゴム組成物。
【請求項５】
共重合体（Ａ）における非共役ポリエンおよび／または共重合体（Ｂ）における非共役ポリエンが５−エチリデン−２−ノルボルネン、ジシクロペンタジエンおよび７−メチル−１，６−オクタジエンの群の単独または２種以上の混合物である、請求項１〜４の何れかに記載のウェザーストリップ用ゴム組成物。
【手続補正２】
【補正対象書類名】明細書
【補正対象項目名】０００４
【補正方法】変更
【補正の内容】
【０００４】
【課題を解決するための手段】
本発明者らは、前記課題を解決すべく鋭意検討を重ねた結果、特定のエチレン系共重合体を含有する組成物が優れた特性バランスを具備することを見い出し、本発明を完成するに至った。
本発明の要旨は、下記共重合体（Ａ）および／または共重合体（Ｂ）と加硫剤および／または架橋剤とを含有してなるウェザーストリップ用ゴム組成物、からなる。
記
共重合体（Ａ）：
（１）  エチレンと炭素数６〜１２のα−オレフィンとのモル比（エチレン／炭素数６〜１２のα−オレフィン）が８２／１８〜９５／５の範囲にあり、
（２）  よう素価が５〜４５の範囲にあり、
（３）  ムーニー粘度（ＭＬ1+4, 100℃）が１０〜３５０の範囲にあり、
（４）  ＧＰＣにより求めたポリスチレン換算重量平均分子量（Ｍｗ）とポリスチレン換      算数平均分子量（Ｍｎ）との比（Ｍｗ／Ｍｎ）が２〜１５の範囲にある
エチレン／炭素数６〜１２のα−オレフィン／非共役ポリエンランダム共重合体。
共重合体（Ｂ）：
（１）  エチレンとプロピレンおよび炭素数６〜１２のα−オレフィンの合計量とのモル      比（エチレン／（プロピレン＋炭素数６〜１２のα−オレフィン））が８２／１８      〜９５／５の範囲にあり、
（２）  プロピレンと炭素数６〜１２のα−オレフィンとのモル比（プロピレン／炭素数      ６〜１２のα−オレフィン）が１／９９〜５０／５０の範囲にあり、
（３）  よう素価が５〜４５の範囲にあり、
（４）  ムーニー粘度（ＭＬ1+4, 100℃）が１０〜３５０の範囲にあり、
（５）  ＧＰＣにより求めたポリスチレン換算重量平均分子量（Ｍｗ）とポリスチレン換      算数平均分子量（Ｍｎ）との比（Ｍｗ／Ｍｎ）が２〜１５の範囲にある
エチレン／プロピレン／炭素数６〜１２のα−オレフィン／非共役ポリエンランダム共重合体。


【手続補正３】
【補正対象書類名】明細書
【補正対象項目名】０００６
【補正方法】変更
【補正の内容】
【０００６】
共重合体（Ｂ）
共重合体（Ｂ）は、エチレン、プロピレン、高級α−オレフィンおよび非共役ポリエンからなる共重合体である。
共重合体（Ｂ）におけるエチレンとプロピレンおよび高級α−オレフィンの合計量とのモル比（エチレン／（プロピレン＋高級α−オレフイン））は、８２／１８〜９５／５、好ましくは８５／１５〜９２／８の範囲にある。この場合、前記モル比が８２／１８未満では、機械的強度が充分に発現されず、また９５／５を超えると、ゴム弾性が損なわれる。
共重合体（Ｂ）におけるプロピレンと高級α−オレフィンとのモル比（プロピレン／高級α−オレフィン）は、１／９９〜５０／５０、好ましくは１／９９〜２５／７５の範囲にある。
共重合体（Ｂ）における高級α−オレフィンとしては、例えば、１−ヘキセン、４−メチル−１−ペンテン、１−ヘプテン、５−メチル−１−ヘキセン、１−オクテン、１−ノネン、５−エチル−１−ヘキセン、１−デセン、１−ドデセン等が挙げられる。これら高級α−オレフィンは、単独でまたは２種以上を混合して使用することができる。
共重合体（Ｂ）におけるエチレンとプロピレンおよび高級α−オレフィンの合計量とのモル比（エチレン／（プロピレン＋炭素数６〜１２のα−オレフィン））は、８２／１８〜９５／５、好ましくは８５／１５〜９２／８の範囲にある。この場合、前記モル比が８２／１８未満では、機械的強度が充分に発現されず、また９５／５を超えると、ゴム弾性が損なわれる。
共重合体（Ｂ）における非共役ポリエンとしては、例えば、５−ビニル−２−ノルボルネン、５−エチリデン−２−ノルボルネン、２，５−ノルボルナジエン、ジシクロペンタジエン、５−プロピリデン−２−ノルボルネン、１，４−ジシクロヘキサジエン、１，４−ジシクロオクタジエン、１，５−ジシクロオクタジエン等の環状非共役ポリエン；１，４−ヘキサジエン、５−メチル−１，４−ヘキサジエン、１，６−オクタジエン、７−メチル−１，６−オクタジエン、３，７−ジメチル−１，６−オクタジエン、５，７−ジメチル−１，６−オクタジエン等の鎖状ポリエン等が挙げられ、好ましくは５−エチリデン−２−ノルボルネン、ジシクロペンタジエン、７−メチル−１，６−オクタジエンが用いられる。これら非共役ポリエンは、単独でまたは２種以上を混合して使用することができる。
また、前記非共役ポリエンと共に、１，５−ヘキサジエン、２−メチル−１，５−ヘキサジエン、１，７−オクタジエン、１，９−デカジエン等のα，ω−鎖状ジエンの１種以上を併用することもできる。
共重合体（Ｂ）におけるよう素価は、５〜４５、好ましくは１０〜３５の範囲にある。この場合、よう素価が５未満では、機械的強度が劣り、また４５を超えると、ゴム弾性が損なわれる。
共重合体（Ｂ）におけるムーニー粘度は、１０〜３５０、好ましくは２０〜３００の範囲にある。
さらに、共重合体（Ｂ）におけるＭｗとＭｎとの比（Ｍｗ／Ｍｎ）は、２〜１５、好ましくは２〜１０の範囲にある。
本発明において、共重合体（Ｂ）は、単独でまたは２種以上を混合して使用することができる。